(57)【要約】本発明の手法によれば、プラズマ処理装置内の中性種に対する反応性イオンの比を増大させる。代表的な手法には、第１のガス入口を有するプラズマ源室と、このプラズマ源室に結合された堆積室であって、この堆積室内に配置された基板に近接する領域にポイントオブユース（ＰＯＵ）ガスを供給するための第２のガス入口を有する当該堆積室とを具える処理装置を設けるステップを含める。更に、代表的な手法には、基板に供給するためのイオンビームを発生させるステップと、堆積室内で基板に近接する領域における圧力を調整して、イオンビームを基板に供給する際に基板に衝突させるために存在する反応性イオンの量を増大させるステップとを含める。
2019507237.tif 000002
【特許請求の範囲】
【請求項１】
第１のガス入口を有するプラズマ源室と、このプラズマ源室に結合された堆積室であって、この堆積室内に配置された基板に近接する領域にポイントオブユース（ＰＯＵ）ガスを供給するための第２のガス入口を有する当該堆積室とを具える処理装置を設けるステップと、
前記基板に供給するためのイオンビームを発生させるステップと、
前記堆積室内で前記基板に近接する領域における圧力を調整して、前記イオンビームを前記基板に供給する際に前記基板に衝突させるために存在する反応性イオンの量を増大させるようにするステップと
を具える方法。
【請求項２】
請求項１に記載の方法において、この方法が更に、前記堆積室と前記プラズマ源室との間の圧力勾配を高めるステップを具えている方法。
【請求項３】
請求項１に記載の方法において、この方法が更に、前記堆積室内で前記基板に近接する前記領域における前記圧力を、前記第１のガス入口のガス流量と、前記第２のガス入口のガス流量と、第３のガス入口のガス流量と、前記基板及び前記プラズマ源室間の距離とのうちの少なくとも１つを調整することにより増大させるステップを具えている方法。
【請求項４】
請求項３に記載の方法において、この方法が更に、前記堆積室内で前記基板に近接する前記領域における前記圧力を、前記基板及び前記プラズマ源室間の距離を減少させることにより増大させるステップを具えている方法。
【請求項５】
請求項３に記載の方法において、この方法が更に、制御装置を用いて、前記第１のガス入口のガス流量と、前記第２のガス入口のガス流量と、前記第３のガス入口のガス流量とを独立して制御するステップを具えている方法。
【請求項６】
請求項３に記載の方法において、この方法が更に、前記第２のガス入口及び前記第３のガス入口を介して前記プラズマ源室に反応ガスを供給するステップを具えている方法。
【請求項７】
請求項１に記載の方法において、この方法が更に、前記堆積室内で前記基板に近接する前記領域における前記圧力を、堆積室ポンプのポンプ速度又はプラズマ源室ポンプのポンプ速度を調整することにより増大させるステップを具えている方法。
【請求項８】
請求項１に記載の方法において、この方法が更に、前記第１のガス入口を介して、前記基板に近接する前記領域に不活性ガスを導入するステップを具えている方法。
【請求項９】
請求項１に記載の方法において、この方法が更に、前記堆積室内で前記基板に近接する前記領域における前記圧力を増大させることにより前記イオンビームの中性種を減少させるステップを具えている方法。
【請求項１０】
請求項９に記載の方法において、この方法が更に、前記中性種に対する反応性イオンの量の比を増大させるステップを具えている方法。
【請求項１１】
請求項１に記載の方法において、この方法が更に、前記イオンビームを用いて前記基板上にフィルム層を形成するステップを具えている方法。
【請求項１２】
中性種に対する反応性イオンの比を増大させる方法であって、この方法が、
堆積室内で基板に近接する領域における圧力を増大させて、イオンビームを前記基板に供給する際に前記基板に衝突させるために存在する反応性イオンの量を増大させ、この場合、前記圧力は、堆積室ポンプのポンプ速度と、プラズマ源室ポンプのポンプ速度と、前記基板及びプラズマ源室間の距離とのうちの少なくとも１つを調整することにより増大させるようにするステップと、
前記基板に供給するためのイオンビームを発生させるステップと
を具えている方法。
【請求項１３】
請求項１２に記載の方法において、この方法が更に、前記堆積室と前記プラズマ源室との間の圧力勾配を増大させることにより、前記イオンビームを前記基板に供給する際に存在する中性種の量を減少させるステップを具えている方法。
【請求項１４】
請求項１２に記載の方法において、この方法が更に、前記基板と前記プラズマ源室との間の前記距離を減少させることにより、前記堆積室内で前記基板に近接する前記領域における前記圧力を増大させるステップを具えている方法。
【請求項１５】
請求項１２に記載の方法において、この方法が更に、前記プラズマ源室の第１のガス入口のガス流量又は前記堆積室の少なくとも１つのガス入口のガス流量を調整することにより、前記堆積室内で前記基板に近接する前記領域における前記圧力を増大させるステップを具えている方法。
【発明の詳細な説明】
【技術分野】
【０００１】
本発明は、基板堆積に関するものであり、特にプラズマ源から放出されるイオン／ニュートラル（中性）比を制御する技術に関するものである。
【背景技術】
【０００２】
半導体デバイスの寸法が小さくなるにつれ、基板をパターン化するのに使用されるフォトレジスト（レジスト）の特徴部（フィーチャ）の寸法及び形状をより一層正確に規定及び制御する必要性が生じる。共形（コンフォーマル）で均一な誘電体フィルムには、半導体製造において多くの用途がある。サブミクロン（１ミクロン未満）の集積回路（ＩＣ）を製造する場合に、幾つかの誘電体フィルムの層が堆積される。例えば、４つのこのような層は、シャロ―トレンチアイソレーション（ＳＴＩ）と、プリメタル誘電体（ＰＭＤ）と、インターメタル誘電体（ＩＭＤ）と、インターレイヤー誘電体（ＩＬＤ）とである。これらの４つの層の全ては、様々な寸法の特徴部を満足させる二酸化シリコンのフィルムを必要とするとともに、ウエハ全体に亘って均一な膜厚を有する。
【０００３】
自己整合ドーピングのような用途には、ＩＣトレンチ（溝）の上部をハードマスクで覆って、フィンの底部だけがドーパント源に曝されるようにすることを含めることができる。他の用途には、ボイド／シームのないトレンチ分離を達成するために、ボトムアップ式のフィルム堆積を必要とするギャップの充填を含めることができる。
【０００４】
化学蒸着（ＣＶＤ）は二酸化シリコンフィルムを堆積する１つの方法である。しかし、設計基準が小型化するにつれ、特徴部のアスペクト比（深さ対幅）が増大し、従来のＣＶＤ技術によっては、これらの高アスペクト比の特徴部においてボイドの無い空隙充填をもはや達成できなくなる。ＣＶＤに代わるものとしては、原子層堆積（ＡＬＤ）がある。ＡＬＤ法は、反応性ガスの自己制限吸着を含んでおり、高アスペクト比の特徴部内に薄肉で共形な誘電体フィルムを提供することができる。ＡＬＤに基づく誘電体堆積技術には、金属含有前駆体を基板表面上に吸着させ、次いで第２の処置でシリコン酸化物の前駆体ガスを導入する処置を含ませることができる。
【０００５】
しかし、現在の薄肉フィルム（薄膜）堆積法では、堆積を行う個所を適切に制御することができない。ＬＰＣＶＤ（低圧ＣＶＤ）及びＡＬＤのような処理の場合、フィルムの堆積は共形である。ＬＰＣＶＤは表面上の熱反応に依存しており、ＡＬＤは逐次の化学的暴露（chemical exposure ）を介する層処理である。プラズマ強化化学蒸着（ＰＥＣＶＤ）処理の場合、この蒸着はイオン誘起堆積による“ブレッドローフ（bread-loaf）”状となるおそれがある。
【０００６】
ある手法では、ＡＬＤは、基板表面上への前駆体気体の交互のパルス化と、その後のこの前駆体の表面反応とに依存する。ＡＬＤはプラズマ環境内でも達成しうる（ＰＥＡＬＤ）。その理由は、表面が反応処理中にプラズマにより発生される活性種に曝される為である。しかし、代表的なＡＬＤ化学反応は、堆積の共形作用を与える地域選択性を有さない自己制限的なものである。
【０００７】
更に、プラズマイオンはフィルムの改質に影響を与えるが、表面反応に対する制御は最小となる。例えば、ＰＥＣＶＤの場合、フィルムの形成は表面上のラジカル反応によるものであり、方向性のあるイオンビームの堆積を達成するために反応位置を制御することは困難である。ある従来技術による手法では、特定の位置での堆積レートを高めるために方向性のあるイオン衝撃を利用する可能性が存在する。しかし、流量に応じて発生されるイオン／ニュートラル比は少ない為に効果は最小となる。
【発明の概要】
【発明が解決しようとする課題】
【０００８】
前述したことを考慮するに、堆積又は他の種類の化学反応に対するイオン衝撃を最大にするためにプラズマ源から生じる中性種（例えば、中性原子及び中性分子の双方又は何れか一方）の量を積極的に制御する技術が必要となる。特に、本発明の代表的な手法は、第１のガス入口を有するプラズマ源室と、このプラズマ源室に結合された堆積室であって、この堆積室内に配置された基板に近接する領域にポイントオブユース（ＰＯＵ）ガスを供給する第２のガス入口を有する当該堆積室とを有する処理装置を設けるステップを具える。これらの代表的な手法は更に、基板に供給するためのイオンビームを発生させるステップと、堆積室内で基板に近接する領域における圧力を調整して、イオンビームを基板に供給する際に基板に衝突させるために存在する反応性イオンの量を増大させるようにするステップとを具える。この場合、方向性のあるイオンビームの堆積を行う際に、有利なことに、基板に近接する圧力を高くすることにより基板に供給されるニュートラルの総量を減少させて、イオン注入によるイオンエネルギー衝突効果を最大にする。
【０００９】
本発明の代表的な方法は、第１のガス入口を有するプラズマ源室と、このプラズマ源室に結合された堆積室であって、この堆積室内に配置された基板に近接する領域にポイントオブユース（ＰＯＵ）ガスを供給するための第２のガス入口を有する当該堆積室とを含む処理装置を設けるステップを具える。この方法は更に、基板に供給するためのイオンビームを発生させるステップと、堆積室内で基板に近接する領域における圧力を調整して、イオンビームを基板に供給する際に基板に衝突させるために存在する反応性イオンの量を増大させるようにするステップとを具える。
【００１０】
中性種に対する反応性イオンの比を増大させる本発明の代表的な方法は、堆積室内で基板に近接する領域における圧力を増大させて、イオンビームを基板に供給する際に基板に衝突させるために存在する反応性イオンの量を増大させ、この場合、圧力は、プラズマ源室の第１のガス入口のガス流量と、堆積室の少なくとも１つのガス入口のガス流量と、基板及びプラズマ源室間の距離とのうちの少なくとも１つを調整することにより増大させるようにするステップとを具える。この方法は更に、基板に供給するためのイオンビームを発生させるステップを具える。
【００１１】
中性種に対する反応性イオンの比を増大させる本発明の他の代表的な方法は、堆積室内で基板に近接する領域における圧力を増大させて、イオンビームを基板に供給する際に基板に衝突させるために存在する反応性イオンの量を増大させ、この場合、圧力は、プラズマ源室の第１のガス入口のガス流量と、堆積室の少なくとも１つのガス入口のガス流量と、基板及びプラズマ源室間の距離と、堆積室ポンプのポンプ速度と、プラズマ源室ポンプのポンプ速度とを最適化することにより増大させるようにするステップを具える。この方法は更に、基板に供給するためのイオンビームを発生させるステップを具え、基板に近接する領域における圧力の増大により、イオンビームを基板に供給する際に基板に衝突する中性種に対する反応性イオンの量の比を増大させるようにし、イオンビームは基板に対し垂直でない角度で基板に供給するようにする。
【図面の簡単な説明】
【００１２】
【図１】図１は、本発明の実施例による処理装置を示す断面図である。
【図２】図２は、本発明の実施例による図１の処理装置内に存在する複数の反応性イオン及び中性種を示す断面図である。
【図３】図３は、本発明の実施例による基板の一組の特徴部上にフィルム層を形成する手法を示す縦断面図である。
【図４】図４は、本発明の実施例による基板の一組の特徴部上にトレンチ材料を形成する手法を示す縦断面図である。
【図５】図５は、本発明の実施例による代表的な方法を示す流れ図である。
【００１３】
図面は必ずしも実際の物に正比例して描いていない。図面は単に説明上のものであり、本発明の特定のパラメータを描写することを意図するものではない。又、図面は本発明の代表的な実施例を示すことを意図するものであり、従って、本発明の範囲を限定するものとしてみなされるものではない。これらの図面においては、同じ符号は同様な要素を表すものである。
【００１４】
更に、ある図面におけるある要素は省略するか、又は説明を明瞭とするために実際の物に正比例して示さないようにしうる。上述した断面図は、説明を明瞭とするために“真”の断面図では見られるある種の背景ラインを省略した“スライス”又は“ニアーサイテッド（near-sighted）”断面図の形態とすることができる。更に、明瞭化のために、ある図においてある参照符号を省略しうる。
【発明を実施するための形態】
【００１５】
本発明の実施例を示す添付図面を参照して本発明による方法を以下に詳細に説明する。これらの本発明の方法は多くの異なる形態で実施できるものであり、ここに開示した実施例に限定されるものとして解釈されるものではない。むしろ、これらの実施例は、本発明の開示が完全無欠となるように提供するものであるとともに、本発明のシステム及び方法の範囲を当業者に完全に伝達するものである。
【００１６】
便宜上及び明瞭化のために、“上部”、“底部”、“上側”、“下側”、“縦方向”、“水平方向”、“横方向”及び“長手方向”のような用語は、図面中に表した半導体製造デバイスの構成要素の配置及び向きに対する上述した構成要素及びこれらの構成部品の相対的な配置及び向きを記述するためにここで用いられるものである。専門用語には、具体的に述べた用語、その派生語及び同様な意味の用語が含まれるものである。
【００１７】
本明細書で用いられるように、単数で記載され、及び、単語「１つの」で始められる、１つの要素又は動作は、そのような除外が明記されるまでは、複数の要素又は動作を含むものとして解釈すべきである。本発明の“一実施例”に関する言及はこの実施例に限定されるものではない。ここに列挙した特徴事項は追加の実施例にも導入しうるものである。
【００１８】
本発明で用いる用語“原子層堆積”すなわち“ＡＬＤ”は、堆積サイクル、好ましくは複数の順次の堆積サイクルを処理室（すなわち、堆積室）内で行う蒸着を言及しうる。前駆体はこれらのサイクル中に、堆積表面（例えば、基板アセンブリ表面か、又は前のＡＬＤサイクルによる材料のような以前に堆積された下側の表面）に化学吸着され、追加の前駆体と容易に反応しない（すなわち、自己制御（self-limiting）反応する）単分子層又はサブ単分子層を形成するようにしうる。その後、化学吸着された前駆体を堆積表面上の所望の材料に変換するのに用いるようにするために、反応物（例えば、他の前駆体又は反応性ガス）を処理室内に導入することができる。代表的には、この反応物は既に化学吸着された前駆体と反応しうるものとする。更に、必要に応じ、化学蒸着された前駆体の変換後に、処理室から余分な前駆体を除去することと、処理室から余分な反応物を除去することと、処理室から反応副生成物を除去することとの何れか又はこれらの任意の組合せを達成するサイクル中にパージング処理を用いることもできる。
【００１９】
１つの処理であるＣＶＤ処理と比較して、持続時間がより一層長いマルチサイクルのＡＬＤ処理は自己制御の層成長により層の厚さ及び組成の制御を改善するとともに、反応成分の分離による有害な気相反応の最少化を達成する。ＡＬＤの自己制御の性質上、不規則な表面形状（トポグラフィ）やＣＶＤで得られるよりも良好な範囲を有する表面を含む多種多様な反応表面上にフィルムを堆積する方法、或いはエバポレーション又は物理蒸着（ＰＶＤ又はスパッタリング）のような他の“ラインオブサイト（line of sight ）”堆積法が得られる。以下に更に詳細に説明するように、ＡＬＤ処理は指向性イオンビーム活性化を用いることにより更に強化される。
【００２０】
図１を参照するに、この図１は、処理装置１００の断面図と、基板１０４に指向されるイオンビーム１０２における反応性イオン対中性種の比を増大させて本発明の種々の実施例によるデバイス（例えば、半導体デバイス）を形成する手法とを示している。処理装置１００は、ビームラインイオン注入装置、プラズマドーピングツール（ＰＬＡＤ）、プラズマシース修正器を有するプラズマツール又はイオンを生成して基板１０４に供給しうる他のツールとすることができる。
【００２１】
処理装置１００は、図１及び２に示すように、第１のガス入口１０７を有するプラズマ源室１０６と、このプラズマ源室１０６に結合され、イオンビーム１０２（例えば、リボンビーム）を発生させる堆積室１０８とを具えている。堆積室１０８は、以下に詳細に説明するように、第１及び第２のポイントオブユース（ＰＯＵ）ガス１１６及び１１８を堆積室１０８内に配置された基板１０４に近接する領域１３０にそれぞれ供給する第２のガス入口１１０及び第３のガス入口１１２を有する。この堆積室１０８は更に、第４のガス入口１２０と、この堆積室１０８内のガス流及び圧力を調整する堆積室ポンプ１２２とを具えている。更に図示しているように、処理装置１００は、ＲＦ発生器１２４と、プラズマ源室１０６からイオンビーム１０２を抽出するのに用いる抽出電圧を発生させるパルス直流電源１２６とを具えている。堆積室１０８にはバイアス電源１２８を電気的に結合させることもできる。
【００２２】
処理装置１００は、動作に際し、基板１０４に近接する領域１３０において堆積室１３０内の圧力Ｐsub を変更して、イオンビーム１０２を基板１０４に供給する際にこの基板１０４に衝突させる反応性イオン１３２の量の増大及び中性種１３６（例えば、中性原子／分子）の個数の減少の双方又は何れか一方を達成するようにする。より詳細には、プラズマ源室１０６と堆積室１０８との間の圧力勾配を高めることにより、基板１０４に供給される中性原子／分子１３６の総量を減少させて、斜め方向のイオンビーム注入により与えられるイオンのエネルギーインパクト（衝撃）を最大にすることができる。
【００２３】
代表的な実施例では、圧力Ｐsub 及びＰsource間のこの増大する圧力差分は、処理装置１００の以下のパラメータの少なくとも１つ、すなわち第１のガス入口１０７のガス流量と、第２のガス入口１１０のガス流量と、第３のガス入口１１２のガス流量と、第４のガス入口１２０のガス流量と、基板１０４及びプラズマ源室１０６間の距離“ｚ”との何れか１つ又は任意の組合せを最適化／調整することにより得るようにすることができる。一実施例では、１つ以上の制御弁（図示せず）を用いて処理装置１００のガス入口の様々なガス流量を調整するようにすることができる。更に、基板１０４及びプラズマ源室１０６間の距離（ｚ）を減少させて圧力Ｐsub を更に増大させることができる。
【００２４】
他の種々の実施例では、堆積室ポンプ１２２及びプラズマ源室ポンプ１３８の双方又は何れか一方のポンピング速度を調整することにより、圧力Ｐsub を圧力Ｐsourceに対して増大させることができる。例えば、堆積室ポンプ１２２のポンピング速度を減少させると、堆積室１０８の圧力を全体的に増大させる為に圧力Ｐsub は増大する。又、プラズマ源室ポンプ１３８のポンピング速度を増大させるとともに、堆積室ポンプ１２２のポンピング速度を減少させると、堆積室１０８内の圧力はプラズマ源室１０６内の圧力よりも高くなる。幾つかの実施例では、絞り弁（図示せず）を用いてポンピングコンダクタンスを変更させることにより圧力調整を行うようにすることもできる。
【００２５】
幾つかの実施例では、処理装置１００の構成要素の１つ以上を、これに結合された又はこれと通信する制御装置１４０により自動的に又は半自動的に動作させるようにすることができる。この制御装置１４０は、所望の入力／出力機能を実行するようにプログラミングされた１つの汎用コンピュータ又は複数の汎用コンピュータの回路網とするか或いはこれを含むようにすることができる。例えば、一実施例では、この制御装置１４０は、基板に供給するイオンビームを発生させ、このイオンビームと一緒に基板にＰＯＵガスを供給し、堆積室内で基板に近接する領域において圧力を変更して、ＰＯＵガス及びイオンビームを基板に供給する際に基板に衝突する反応性イオンの量を増大するようにプログラミングしうる。又、幾つかの実施例では、制御装置１４０は１つ以上のセンサ（図示せず）とともに動作させて、圧力Ｐsub 及びＰsource間の圧力勾配の指示値を受信するとともに、ガス入口１〜４のガス流量と、堆積室ポンプ１２２及びプラズマ源室ポンプ１３８の双方又は何れか一方のポンピング速度と、基板１０４及びプラズマ源室１０６の出口間の距離“ｚ”との何れか又は任意の組合せのような上述したパラメータの１つ以上を変更して圧力Ｐsub を増大させるようにする。
【００２６】
制御装置１４０は、通信デバイス、データ記憶デバイス及びソフトウェアをも有するようにしうる。ユーザインターフェースシステムには、タッチスクリーン、キーボード、ユーザポインティングデバイス、ディスプレイ、プリンタ、等のようなデバイスを設けて、ユーザが、命令及びデータの双方又は何れか一方を入力させることと、制御装置１４０を介してプラズマドーピング装置を監視することとの双方又は何れか一方を達成しうるようにすることができる。本発明の実施例はこの関係に限定されるものではない。
【００２７】
本発明の代表的な実施例では、処理装置１００が、Ａr 又はＨe のような不活性プラズマガス１４２を、第１のガス入口１０７を介してプラズマ源室１０６に供給してこのプラズマ源室内でプラズマ１４４を生成するようにする。一方、第２のガス入口１１０及び第３のガス入口１１２はそれぞれ、Ｓi Ｈ４及びＮＨ３のような第１のＰＯＵガス１１６及び第２のＰＯＵガス１１８を、基板１０４に近接する領域１３０に供給する。この実施例では、第１のＰＯＵガス１１６及び第２のＰＯＵガス１１８がプラズマ源室１０６を回避して堆積室１０８内に直接注入される。このように構成すると、基板１０４に近接する圧力Ｐsub が増大することにより基板に対する中性原子／分子１３６の照射を減少させ、その結果、主として反応性イオン１３２により伝達されるエネルギーとのガス反応に依存してフィルム層１５０を成長させる。このことにより斜め方向のイオン注入をもたらす。その理由は、処理が方向性のないニュートラル優位（neutral-dominated ）堆積とは異なるイオン活性化堆積となる為である。
【００２８】
他の実施例では、不活性ガスを第２のガス入口１１０及び第３のガス入口１１２の双方又は何れか一方を介して供給しうるようにするのと、反応性ガスを第１のガス入口１０７を介して供給しうるようにするのとを意味するガスの供給のスワッピングを行い得るようにしうる。このような場合、基板１０４に近接する圧力Ｐsub が高くなると、中性表面反応によるフィルム層１５０の成長は制限されるとともに、主として反応性イオン１３２（例えば、Ｓi Ｈ３＋、Ｓi Ｈ＋、Ｓi Ｈ２＋、等）に依存して基板１０４上に注入又は堆積される。このことによっても、斜め方向のイオン注入をもたらす。その理由は、処理が方向性のないニュートラル優位堆積とは異なるイオン活性化堆積となる為である。
【００２９】
一実施例では、図示するように、第１のＰＯＵガス１１６及び第２のＰＯＵガス１１８をイオンビーム１０２と一緒に基板１０４に供給している。他の実施例では、反応ＰＯＵガス１１６、１１８及びイオンビーム１０２の照射を別々に行うことができる。何れの実施においても、イオンビーム１０２は、例えば、図３及び４に示すようにある角度を成して基板１０４に指向させてこの基板上にフィルム層１５０を形成するようにする。
【００３０】
代表的な実施例では、図４に示すように、イオンビーム１０２のイオンを基板１０４の一組の特徴部１５４（例えば、フォトレジストのパターン化特徴部、基板フィン、等）の１つ以上の側壁面１５２に注入してその上にフィルム層１５０を形成する。又、代表的な実施例では、イオンビーム１０２を側壁面１５２に対し非平行な角度で基板１０４に指向させるが、他の実施例では、イオンビーム１０２を基板１０４の表面１５６に対しほぼ垂直な角度で注入することができる。図示するように、イオンビーム１０２は側壁面１５２に対しほぼ３０°の入射角で（すなわち側壁面１５２に対し垂直な平面に対しほぼ６０°で）イオンを注入して、有機材料及び無機材料内にナノスケールのハードマスクの形成を阻止するようにする。他の実施例では、注入角を＋／−１５°だけ変えることができる。更に、幾つかの実施例では、イオンビーム１０２の注入を後のプラズマエッチング処理（図示せず）と組み合わせて作用させてラインエッジの粗さを改善するようにする。
【００３１】
代表的な実施例では、フィルム層１５０を一組の特徴部１５４の上に堆積した有機材料又は無機材料とし、この堆積は堆積室１０８（図１）内で行うことができるとともに、最適には主として一組の特徴部１５４の側壁面及び上面の双方又は何れか一方の上に行うようにしうる。特定の化学及び処理上のパラメータは、堆積が何れにしても例えばイオンビーム１０２を示す矢印の角度及び方向においてプラズマ内で均一に生じるように選択しうる。
【００３２】
図１及び４を参照するに、他の実施例では、処理装置１００を用いてトレンチ材料１６０（例えば、Ｓi Ｎ）を、デバイス１６８の基板１６６内に形成したトレンチ１６４の側壁面１６２の一部のみに沿って選択的に形成するようにしうる。例えば、堆積室１０８のガス入口の１つ以上を介して基板１６６に供給される前駆体にトレンチ１６４を曝すことができる。この前駆体はトレンチ１６４の側壁面１６２に沿って共形的に配置されるようにしうる。一実施例では、前駆体をトレンチ１６４の表面に化学吸着されてＳi Ｂr3の末端基を形成する反応性前駆体（例えば、Ｓi Ｂr4）とすることができる。
【００３３】
前駆体は、例えば、液体の前駆体溶液を直接気化、蒸留のような通常の気化処理を介して気化するか、又は不活性ガス（例えば、Ｎ２、Ｈe 、Ａr 、等）を前駆体溶液内にバブリング処理するとともに不活性ガスと前駆体との混合体を前駆体蒸気溶液として堆積室１０８に供給することにより生ぜしめた気体の形態で堆積室１０８内に導入適用した前駆体とすることができる。不活性ガスを用いたバブリング処理により前駆体溶液中に存在する如何なる溶存酸素をも除去することもできる。
【００３４】
次に、前駆体にキャッピング化合物を反応させることによりトレンチ１６４の一組の側壁面１６２に沿ってキャッピング層を形成することができる。このキャッピング化合物は、化学吸着された前駆体を堆積表面上の所望の材料に変換するのに用いるために、堆積室１０８内に導入した図１のＰＯＵガス１１６、１１８のようなリアクタント（反応物）反応ガスとすることができる。リアクタントは、代表的に、既に化学吸着している前駆体と反応しうるものである。限定されるものではないが一実施例では、キャッピング化合物はエチレンジアミンであり、ＮＨ基は前駆体の臭素と反応してＨＢr を生ぜしめるものであり、Ｓi-ＮＨＣＨ２ＣＨ２ＮＨ-Ｓiのリンケージ（linkage ）を形成する。従って、表面をキャッピング層でキャッピングすることにより更なる熱ＡＬＤ成長を阻止する。更に、キャッピング層は、熱ＡＬＤ及び低エネルギーでラジカルベースのＡＬＤの双方又は何れか一方に対して比較的非反応性であるとともに、キャッピング化合物のキャッピング分子を分解するために高エネルギーイオンに対し反応性であるように構成されている。
【００３５】
更に図４に示してあるように、イオン注入１７０を実行してトレンチ材料１６０を形成する。このイオン注入１７０により、トレンチ１６４の底面１７２に対し垂直でなく且つ側壁面１６２と平行でない角度でイオンをデバイス１６８内に注入させる。例えば、側壁面１６２に対し垂直な平面に対し６０°の角度でイオンを側壁面１６２内に注入することができる。他の実施例では、この注入角度を側壁面１６２に対し垂直な平面に対し＋／−１５°だけ変えることができる。幾つかの実施例では、トレンチ１６４の底面１７２と側壁面１６２の下側部分１７４とにイオンが注入されないように選択した角度で、イオンをトレンチ１６４の側壁面１６２内に注入させるようにすることができる。
【００３６】
一実施例では、イオン注入１７０は、Ｃ‐Ｃ結合（炭素‐炭素結合）を分解して反応性部位を生成することによりキャッピング層の上側区分１７６のみを再活性化させるように実行する高指向性のＡr イオン処理とする。その結果、表面に露出されたＳi Ｂr4が、活性化された表面（頂部及び底部）と反応して頂部及び底部をＳi-Ｂr 基で終端処理する。これにより、トレンチ材料１６０の層をキャッピング層の活性化部分に沿って深さ“Ｄ”まで形成し（例えば、成長させ）、その結果図４に示す構造が得られるようにしうる。
【００３７】
図５を参照するに、この図５には本発明による半導体デバイスをパターン化するための代表的な方法１８０を示している。この方法１８０を図１〜４に示す状態と関連して説明する。
【００３８】
この方法１８０には、ブロック１８２に示すように、堆積室に結合されたプラズマ源室を有する処理装置を設けるステップを含めることができる。幾つかの実施例では、プラズマ源室は第１のガス入口を有し、堆積室は第２及び第３のガス入口を有している。又、幾つかの実施例では、第２及び第３の双方又は何れか一方のガス入口がポイントオブユース（ＰＯＵ）ガスを、堆積室内に配置した基板に近接する領域に供給する。
【００３９】
この方法１８０は更に、ブロック１８４に示すように、基板に供給するためのイオンビームを発生させるステップを具えている。幾つかの実施例では、イオンビームはプラズマ源室内で発生させたプラズマから抽出するようにする。
【００４０】
この方法１８０は更に、ブロック１８６に示すように、堆積室内で基板に近接する領域において圧力を変更するステップを具えている。幾つかの実施例では、ＰＯＵガス及びイオンビームを基板に供給して基板に衝突する反応性イオンの量を増大させることにより圧力を変更するようにする。又、幾つかの実施例では、堆積室とプラズマ源室との間の圧力勾配を増大させて圧力を増大させるようにする。更に、幾つかの実施例では、堆積室内で基板に近接する領域における圧力を、第１のガス入口のガス流量と、第２のガス入口のガス流量と、第３のガス入口のガス流量と、基板及びプラズマ源室間の距離とのうちの少なくとも１つを調整することにより増大させるようにする。更に、幾つかの実施例では、堆積室内で基板に近接する領域における圧力を、基板及びプラズマ源室間の距離を減少させることにより増大させるようにする。更に、幾つかの実施例では、堆積室内で基板に近接する領域における圧力を、堆積室のポンプのポンプ速度とプラズマ源室のポンプ速度との双方又は何れか一方を調整することにより増大させるようにする。更に、幾つかの実施例では、制御装置により、第１のガス入口のガス流量と、第２のガス入口のガス流量と、第３のガス入口のガス流量と、堆積室のポンプのポンプ速度と、プラズマ源室のポンプ速度とを独立的に制御するようにしうる。
【００４１】
この方法１８０には更に、ブロック１８８に示すように、堆積室内で基板に近接する領域において圧力を増大させる結果として中性種を減少させるステップを含めることができる。幾つかの実施例では、圧力を増大させる結果として中性種に対する反応性イオンの比を増大させるようにする。
【００４２】
この方法１８０には更に、ブロック１９０に示すように、ＰＯＵガスをイオンビームと一緒に基板に供給してフィルム層を形成するステップを含めることができる。幾つかの実施例では、イオンビームを基板に供給するステップが斜め方向のイオン注入を実行することを含むようにする。又、幾つかの実施例では、トレンチの側壁に対しほぼ平行でなく且つトレンチの底面に対し平行でない角度でイオンを基板内に注入させるようにする。
【００４３】
図示の方法１８０を一連の動作又は事象として上述したが、本発明の開示は、特に記述しない限り図示したこれらの動作又は事象の順序により限定されるものではない。幾つかの動作は、上述したのとは異なる順序で生ぜしめるか、又は本発明の開示に応じたここでの図示及び記載の双方又は何れか一方の動作又は事象を除いた他の動作又は事象と相俟って生ぜしめるか、或いはこれらの双方を達成するようにしうる。更に、本発明の開示に応じた手段を実行するのに必ずしも図示の動作又は事象の全てを必要とするものではない。更に、本発明の方法１８０は、ここに図示し且つ説明した構成及び処理の双方又は何れか一方と関連させるとともに図示していない他の構造と関連させて実行することができる。
【００４４】
上述したことを考慮するに、ここに開示した実施例により少なくとも以下の利点が達成される。本発明の第１の利点は、イオン／ニュートラル比を調整することによって、従って、イオン注入処理をより大きな“イオン駆動力（ion-driven）”とすることにより、表面化学反応の能動的制御を提供する能力である。本発明の第２の利点には、指向性の堆積に対し強化したプロファイル制御により薄肉フィルムを選択的に成長させる能力が含まれる。
【００４５】
本明細書では、本発明の特定の実施例を記載したが、本発明はこれらに限定されるものではない。その理由は、本発明の開示は当業者が許容する範囲内で広範に及ぶものであり、これと同様に本明細書を読むことができる為である。従って、上述した記載は本発明を限定するものと解釈されるものではなく、上述した説明は単に特定の実施例の例示にすぎないものである。当業者は、本発明の請求項の範囲及び精神内での他の変形例を想定するであろう。
【図１】
2019507237.tif 000003
【図２】
2019507237.tif 000004
【図３】
2019507237.tif 000005
【図４】
2019507237.tif 000006
【図５】
2019507237.tif 000007
【国際調査報告】
2019507237.tif 000008
2019507237.tif 000009